第1セルロース層と;第2セルロース層と;前記第1セルロース層と第2セルロース層とに含浸させる第1バイオベースポリマーと;を含み、前記第1セルロース層と第2セルロース層とが溶融されるバイオラミネート構造体。前記第1バイオベースポリマーが、ポリ乳酸及び乳酸のうち1つを含む、請求項1に記載の構造体。前記バイオラミネート構造体が、装飾的な表面加工ラミネート層としての使用に適している、請求項1に記載の構造体。前記バイオラミネート構造体が、実質的にホルムアルデヒドを排出せず、高圧ラミネートの代替品として適している、請求項1に記載の構造体。前記第1セルロース層及び第2セルロース層の少なくとも1つが、普通紙、クラフト紙、処理紙、木材ベースの紙、再生紙、装飾紙、印刷紙、ファイバー補強紙、グラスファイバー補強紙、薄いベニヤ板、難燃紙、化学処理紙、pH調整紙、またはこれらの組み合わせを含む、請求項1に記載の構造体。熱硬化性及び熱可塑性の標準的オーバーレイ、鉱物プラスチックオーバーレイ、バイオプラスチックオーバーレイ、または摩耗層表面オーバーレイを含むオーバーレイ層をさらに含む、請求項1に記載の構造体。添加剤が、1つ若しくは複数の層または前記第1バイオベースポリマーと接触する、請求項1に記載の構造体。前記添加剤が、染料、可塑剤、過酸化物及びその他の架橋剤、着色剤、防火材、衝撃改質剤、加工助剤、潤滑剤、及びpH調整剤からなる群から選択される、請求項7に記載の構造体。前記第1セルロース層及び第2セルロース層の少なくとも1つが、ヘンプ、バガス、麦わら、及びトウモロコシ茎葉の群から選択される再生可能な植物性ファイバー由来のバイオベースの紙を含む、請求項1に記載の構造体。より厚みのあるバイオラミネート構造体を成形するために、バイオベースポリマーを含浸させた追加的セルロース層をさらに含む、請求項1に記載の構造体。ポリ乳酸を含み、画像をリバース印刷され、前記第1及び第2セルロース層の上に備えられるフィルム層をさらに含む、請求項1に記載の構造体。ポリ乳酸または乳酸の1つであるバイオベースポリマーを含浸させた紙基材を含む第1層と;前記第1層と接触する第2層を含み;実質的にゼロのホルムアルデヒドを排出せず、高圧ラミネートの代替品として適している、バイオラミネート構造体。前記第2層が、バイオベースポリマーを含浸した紙基材である、請求項12に記載のバイオラミネート構造体。前記第2層が、ポリ乳酸シートを含むバイオベースフィルムである、請求項12に記載のバイオラミネート構造体。前記第2層が、透明なポリ乳酸表面層である、請求項12に記載のバイオラミネート構造体。第1紙層を備えることと;バイオベースポリマーフィルム層を備えることと;第2紙層を備えることと;浸透が前記バイオベースポリマーフィルム中のバイオベースポリマー、または、追加的なバイオベースポリマー源からのバイオベースポリマーで、前記第1紙層と前記第2紙層とを少なくとも部分的に浸透させることと;加熱と加圧により、前記第1紙層、前記バイオベースポリマーフィルム層、及び前記第2紙層を溶融させてバイオラミネート構造体を成形することを含む、バイオラミネート構造体の成形方法。溶融が、約20psiから約1500psiの間の圧力においてなされる、請求項16に記載の方法。前記第1紙層及び第2紙層を浸透させることは、前記第1紙層と第2紙層に吸収させるのに十分に低粘度の液体乳酸槽に、前記第1紙層と第2紙層を浸すことを含む、請求項16に記載の方法。溶融の前に前記浸透させた第1紙層と前記浸透させた第2紙層とを乾燥させることをさらに含む、請求項16に記載の方法。前記乾燥させ、浸透させた第1紙層の表面をテキスチャー加工することをさらに含む、請求項19に記載の方法。